Patent ES-2904833-T3 (ES)
Title: Membrana de fibra hueca porosa basada en fluoruro de vinilideno hidrofilizado y método de fabricación de la misma
Inventor: ISHIODORI ARATA
IPC: B01D69/08
Filed: 2014-07-08
Granted: 2022-04-06
Abstract: Una membrana de fibra hueca porosa de fluoruro de vinilideno que comprende una resina de fluoruro de vinilideno y una resina hidrofílica, en donde la resina hidrofílica seleccionada del grupo que consiste de un alcohol de etileno-vinilo, alcohol polivinílico, un copolímero de alcohol vinílico y un compuesto de vinilo que comprende acetato de vinilo, estireno, o ácido itacónico, un polímero de injerto en el cual un compuesto de vinilo que comprende acetato de vinilo, estireno, o ácido itacónico se injerta en el alcohol polivinílico, y una resina de alcohol polivinílico que tiene un grupo cargado está contenido en una concentración de 0,5 a 10% en peso basado en el peso de la membrana de fibra hueca, y se distribuye en una dirección transversal de membrana tal que la diferencia en la relación de área pico que resulta del orbital de oxígeno 1S(O1s) en el análisis XPS entre la superficie exterior y la superficie interior está dentro del intervalo de ± 10% basado en la relación de área pico y a la porción central de la membrana de fibra hueca; la membrana tiene una relación Pi/Po de 2,5 a 50,0 donde Pi y Po indican un tamaño de poro promedio en la superficie interior (Pi) y un tamaño de poro promedio en la superficie exterior (Po), respectivamente, en donde el tamaño de poro promedio se obtiene como sigue: cada una de las superficie interiores o exteriores de la membrana de fibra hueca porosa se fotografía utilizando un microscopio electrónico de exploración, y con respecto a los poros visibles en el campo de vista de la fotografía, el diámetro interior de cada uno de los poroso se midió hasta que el número de poros medido se volvió al menos 100 para calcular de esta manera el tamaño de poro promedio del diámetro de los poros interiores medidos; y la membrana tiene una velocidad de permeación de agua pura que cumple con la siguiente fórmula: (FLUXd / FLUXw) x 100 >= 40,0 en donde FLUXd representa una velocidad de permeación de agua pura (L/m2/hr/98 kPa) de la membrana de fibra hueca en un estado seco, y FLUXw representa una velocidad de permeación de agua pura (L/m2/hr/98 kPa) de la membrana de fibra hueca en un estado húmedo, en donde la membrana de fibra hueca en un estado seco indica una membrana de fibra hueca seca que se le permite soportar a un secador de temperatura constante con el soplador a 60°C durante 24 horas o más tiempo de modo que la condición de agua en la membrana de fibra hueca se alcanzó en el equilibrio en equilibrio suficiente con 60°C de aire en el secador; y que la membrana de fibra hueca en un estado húmedo indica una membrana de fibra hueca húmeda que se sumerge en 50% de etanol durante 20 minutos seguido por lavado con agua corriente durante 20 minutos; la membrana de fibra hueca seca tiene una velocidad de permeación de agua pura bajo 98 kPa a 25°C que cumple con la siguiente fórmula (10): (FLUXd10 / FLUXw) x 100 >= 10,0(10) en donde FLUXd10 indica una velocidad de permeación de agua pura (L/m2/hr/98 kPa) de la membrana de fibra hueca en un estado seco después de 10 veces de exposiciones húmedas y secas alternativas, cada exposición se conduce bajo condición húmeda y condición seca subsecuente; y la velocidad de permeación de agua pura se obtiene como sigue: utilizando un módulo de membrana de fibra hueca porosa muestreada que contiene fibras huecas que no están selladas o abiertas en un extremo y tienen una longitud eficaz de 3 cm, agua pura utilizada como agua cruda se filtra por filtración 0 presurizada externa desde el exterior de la membrana al interior de la membrana en las condiciones de presión de filtración de 50 kPa y temperatura de 25°C para medir de esta manera una cantidad de permeación de agua por hora.